(57)【要約】【課題】      煩雑な工程を必要とせず、またセル形成剤（造核剤）を添加せず、しかもアミド化合物、過硫酸のアルカリ金属塩、アンモニウム塩などの添加剤を用いることなく、未熟性時の温度変化に対しても品質が安定し、且つ熟成が速やかに進行する。【解決手段】  易揮発性発泡剤を含有する発泡性スチレン系樹脂粒子で、  熟成工程前における乾燥工程終了時の当該樹脂粒子の内部水分量が０．１から１．０重量部であり、  熟成工程の完了時の当該樹脂粒子の内部水分量が０．０５から０．５重量部である。【選択図】      なし【特許請求の範囲】
【請求項１】
易揮発性発泡剤を含有する発泡性スチレン系樹脂粒子で、
熟成工程前における乾燥工程終了時の当該樹脂粒子の内部水分量が０．１から１．０重量部であり、
熟成工程の完了時の当該樹脂粒子の内部水分量が０．０５から０．５重量部である
ことを特徴とする発泡性スチレン系樹脂粒子。
【請求項２】
易揮発性発泡剤を含有する発泡性スチレン系樹脂粒子の製造方法において、
スチレン系樹脂粒子の発泡剤含浸完了後の発泡性スチレン系樹脂粒子の乾燥工程において、該樹脂粒子表面を気流乾燥させた上で該樹脂粒子内部の水分量を制御し、
熟成工程前における上記乾燥工程終了時の当該樹脂粒子の内部水分量が０．１から１．０重量部であり、熟成工程の完了時の当該樹脂粒子の内部水分量が０．０５から０．５重量部であることを特徴とする、発泡性スチレン系樹脂粒子の製造方法。
【発明の詳細な説明】
【技術分野】
【０００１】
本発明は、発泡性スチレン系樹脂粒子及びその製造方法に関し、特に未熟性時の温度変化に対しても品質が安定し、且つ熟成が速やかに進行する発泡性スチレン系樹脂粒子に関する。
【背景技術】
【０００２】
一般に発泡性スチレン系樹脂粒子はスチレン系樹脂粒子に湿式で発泡剤を含浸させることにより製造されている。含浸直後の発泡性樹脂粒子は発泡させると発泡粒子内部に形成される気泡セルのサイズが粗大化し、気泡サイズの不均一が生じてしまう。これは発泡性スチレン系樹脂粒子内部に発泡剤が局在化しているためで、発泡剤を粒子中に拡散させ、気泡サイズを微細かつ均一にするために熟成処理が施される。熟成処理とは含浸後の発泡性樹脂粒子を常圧下で通常２０℃以下に保管することを言う。
【０００３】
発泡性スチレン系樹脂粒子の熟成が完了する前に３５℃を超える高温が加わると、気泡セルのサイズが粗大化したままで、熟成処理を実施しても気泡セルのサイズが微細化することがなくなってしまう。従って発泡性スチレン系樹脂粒子製造時には高温下にさらされないように細心の注意が必要である。しかし、夏場には外気温が３５℃を超えることもあり、製造時から熟成まで、常温下に置くことができない場合がある。
【０００４】
この問題を解決する目的で、特許文献１（特許第２９７０４９２号）には乾燥処理により発泡性樹脂粒子中の水分を０．０３重量％以下にすると、それより得られる予備発泡粒子について、特別なセル形成剤（造核剤）を添加せずとも、また熟成処理を施さずとも、均一でかつ良好なセル構造（５０〜１５０μｍのセルサイズ）を形成することができ、さらに、得られた予備発泡粒子を高温（３５℃〜５０℃の温度）の下に放置しても、そのセル構造の均一性および各セルの大きさが実質的に変化しない方法が記載されている。
【特許文献１】特許第２９７０４９２号公報
【０００５】
特許文献２（特公平６−１８９１７）には、水中に懸濁せしめた均一粒子径の熱可塑性重合体粒子に重合性単量体を連続的もしくは断続的に添加して重合せしめるに際し、重合性単量体添加量が添加総量の２分の１を越えない時点でアミド化合物を添加し、かつアミド化合物及び重合性単量体の添加終了後の該重合体粒子に易揮発性発泡剤を含浸せしめることを特徴とする発泡性熱可塑性重合体粒子の製造方法が提案されている。
【特許文献２】特公平６−１８９１７号公報
【０００６】
特許文献３（特許第３１６８８８２号）には、重合時に過硫酸のアルカリ金属塩若しくはアンモニウム塩を添加し、且つ重合転化率が３０％以上の時点で電解質を添加することで、スチレン系発泡性樹脂粒子の中心付近を通る断面での表面から半径方向０．１ｍｍ以内のボイド数が１００個／ｍｍ2以下であり、かつ表面から半径方向０．３ｍｍ以内を除く半径方向内部のボイド数が２５０個／ｍｍ2以上に調整する方法が記載されている。
【特許文献３】特許第３１６８８８２号公報
【発明の開示】
【発明が解決しようとする課題】
【０００７】
しかし特許文献１は、実生産レベルで考えると大掛かりな設備が必要となる上、保冷庫に保管する必要が無いとされているが、発泡剤の散逸を考えると、結局保冷庫に保管せざるを得ない。
また特許文献２は、アミド化合物については影響を軽減するための補助的作用しか有さず、気泡形成剤を添加することでコストアップに繋がり、また、添加方法により生産安定性の阻害や、生産プロセスの遅延がある。
また特許文献３は、水性媒体中に添加された過硫酸のアルカリ金属塩若しくはアンモニウム塩が水溶性重合開始剤として機能するために、水に溶解したスチレン単量体が重合し、微粉末を形成する。微粉末は脱水工程の遅延や発泡成形時の成形性の悪化、成型品外観の悪化を招く。
【０００８】
本発明は、煩雑な工程を必要とせず、またセル形成剤（造核剤）を添加せず、しかもアミド化合物、過硫酸のアルカリ金属塩、アンモニウム塩などの添加剤を用いることなく、未熟性時の温度変化に対しても品質が安定し、且つ熟成が速やかに進行する発泡性スチレン系樹脂粒子及びその製造方法を提供することを課題とする。
【課題を解決するための手段】
【０００９】
本発明の発泡性スチレン系樹脂粒子は、易揮発性発泡剤を含有する発泡性スチレン系樹脂粒子で、熟成工程前における乾燥工程終了時の当該樹脂粒子の内部水分量が０．１から１．０重量部であり、熟成工程の完了時の当該樹脂粒子の内部水分量が０．０５から０．５重量部であることを特徴とする。
【００１０】
本発明の発泡性スチレン系樹脂粒子を製造する方法としては、易揮発性発泡剤を含有する発泡性スチレン系樹脂粒子の製造方法において、
スチレン系樹脂粒子の発泡剤含浸完了後の発泡性スチレン系樹脂粒子の乾燥工程において、該樹脂粒子表面を気流乾燥させた上で該樹脂粒子内部の水分量を制御し、
熟成工程前における上記乾燥工程終了時の当該樹脂粒子の内部水分量が０．１から１．０重量部であり、熟成工程の完了時の当該樹脂粒子の内部水分量が０．０５から０．５重量部であることを特徴とする。
【発明の効果】
【００１１】
本発明によれば、セル形成剤（造核剤）を添加せず、しかもアミド化合物、過硫酸のアルカリ金属塩、アンモニウム塩などの添加剤を必要とせず、簡便な方法のみで熟成完了前の温度変化に対して安定な発泡性スチレン系樹脂粒子を製造できる。
【発明を実施するための最良の形態】
【００１２】
本発明によれば、発泡性スチレン系樹脂粒子は発泡剤を含浸させた後に気流乾燥工程を経て熟成工程を取るが、熟成過程では発泡剤はスチレン系樹脂粒子内で局在化した状態からスチレン系樹脂粒子内部に均一に拡散していく状態にある。水分が多い状態では、水分がこの拡散を阻害するために熟成が遅くなる。熟成前に熱が加わった場合はスチレン系樹脂粒子中の空隙に発泡剤が集中してしまうために、気泡の粗大化が発生する。その際スチレン系樹脂粒子内部に水分があると、発泡剤よりもスチレン系樹脂に対する相溶性の劣る水が先に空隙部分を埋めるために、発泡剤が空隙部分に集中しづらくなり、熱安定性が向上する。上記の2点から熟成に遅延を招かず、また熟成中の熱安定性に優れた発泡性粒子を構成する要件として、前記記載の範囲の水分量が必要である。
【００１３】
発泡性スチレン系樹脂粒子は、製造過程において懸濁重合時の水分の巻き込みや、空気中の水分を吸収することにより、内部に水分を含んでいる。この粒子中の水分量は粒子を構成する樹脂の組成に大きく左右されるが、一般にポリスチレン粒子の場合、０．２から０．５重量％である。発泡性スチレン系樹脂粒子の製法としては発泡剤の含浸工程に引き続き遠心分離機や気流乾燥機による脱水乾燥処理が行われる。この乾燥処理は、通常、温風を粒子に吹き付けることで粒子表面の水分を乾燥させることが目的であるが、乾燥の状態によっては粒子内部の水分も変動する。
【００１４】
本発明における発泡性スチレン系樹脂粒子は、この乾燥工程の終了時点での内部水分量が０．１から１．０重量部であり、好ましくは０．１から０．５重量部に制御したものである。発泡性スチレン系樹脂粒子の水分量が０．１重量部未満である場合、熟成工程前に４５℃程度の高温にさらされると、発泡性スチレン系粒子の熟成が進行しないことがある。逆に水分量を多く残す目的で、乾燥処理を施さないなどして、水分量が１．０重量部を超えると熟成に要する期間が長くなり、生産工程上のロスとなってしまう。
【００１５】
熟成工程中にも保管状態によって粒子の水分量は変動する。本発明における発泡性スチレン系樹脂粒子はこの熟成工程の完了（終了）時での内部水分量が０．０５から０．５重量部にあることを特徴とする。熟成工程の完了（終了）時の水分量が０．５重量部を越えている状態では熟成の進行が遅く生産工程のロスが発生する。熟成工程の完了（終了）時の水分量が０．０５重量部を下回る粒子は熟成工程前に４５℃程度の高温にさらされた場合、その後の熟成の進行が阻害されてしまう。
【００１６】
そこで本発明においては、スチレン系樹脂粒子の発泡剤含浸完了後の発泡性スチレン系樹脂粒子の乾燥工程において、該樹脂粒子表面を乾燥させた上で、該樹脂粒子の内部水分量を制御し、熟成工程前における上記乾燥工程終了時の当該樹脂粒子の内部水分量が０．１から１．０重量部であり、熟成工程の完了時の当該樹脂粒子の内部水分量が０．０５から０．５重量部であることを特徴とする、発泡性スチレン系樹脂粒子の製造方法を提供するものである。
【００１７】
上記ポリスチレン系樹脂粒子は、公知の方法で製造されたものを用いることができ、例えば、（１）水性媒体、スチレン系単量体及び重合開始剤をオートクレーブ内に供給し、オートクレーブ内において加熱、攪拌しながらスチレン系単量体を懸濁重合させてポリスチレン系樹脂粒子を製造する懸濁重合法、（２）水性媒体及びポリスチレン系樹脂種粒子をオートクレーブ内に供給し、ポリスチレン系樹脂種粒子を水性媒体中に分散させた後、オートクレーブ内を加熱、攪拌しながらスチレン系単量体を連続的に或いは断続的に供給して、ポリスチレン系樹脂種粒子にスチレン系単量体を吸収させつつ重合開始剤の存在下にて重合させてポリスチレン系樹脂粒子を製造するシード重合法などが挙げられる。なお、ポリスチレン系樹脂種粒子は、上記（１）の懸濁重合法により製造し分級すればよい。
【００１８】
本発明の製造方法において、ポリスチレン系樹脂としては、特に限定されず、例えば、スチレン、α−メチルスチレン、ビニルトルエン、クロロスチレン、エチルスチレン、イソプロピルスチレン、ジメチルスチレン、ブロモスチレンなどのスチレン系単量体の単独重合体又はこれらの共重合体などが挙げられ、スチレンを５０重量％以上含有するポリスチレン系樹脂が好ましく、ポリスチレンがより好ましい。
【００１９】
又、上記ポリスチレン系樹脂としては、上記スチレン系単量体を主成分とする、上記スチレン系単量体と、このスチレン系単量体と共重合可能なビニル単量体との共重合体であってもよく、このようなビニル単量体としては、例えば、メチル（メタ）アクリレート、エチル（メタ）アクリレート、ブチル（メタ）アクリレート、セチル（メタ）アクリレートなどのアルキル（メタ）アクリレート、（メタ）アクリロニトリル、ジメチルマレエート、ジメチルフマレート、ジエチルフマレート、エチルフマレートの他、ジビニルベンゼン、アルキレングリコールジメタクリレートなどの二官能性単量体などが挙げられる。ここで主成分とはスチレンを５０重量％以上含有するポリスチレン系共重合体である。
【００２０】
そして、ポリスチレン系樹脂粒子の平均粒子径は、難燃性発泡性ポリスチレン系樹脂粒子を用いて型内発泡成形を行う場合に、難燃性発泡性ポリスチレン系樹脂粒子を予備発泡させて得られる予備発泡粒子のキャビティ内への充填性の観点から、０．３〜２．０ｍｍが好ましく、０．６〜１．４ｍｍがより好ましい。
【００２１】
更に、ポリスチレン系樹脂粒子を構成するポリスチレン系樹脂のスチレン換算重量平均分子量は、小さいと、難燃性発泡性ポリスチレン系樹脂粒子を発泡させて得られるポリスチレン系樹脂発泡成形体の機械的強度が低下することがある一方、大きいと、発泡性ポリスチレン系樹脂粒子の発泡性が低下し、高発泡倍率のポリスチレン系樹脂発泡成形体を得ることができない恐れがあるので、２０万〜５０万が好ましく、２４万〜４０万がより好ましい。
【００２２】
なお、上記懸濁重合法及びシード重合法において用いられる重合開始剤としては、特に限定されず、例えば、ベンゾイルパーオキサイド、ラウリルパーオキサイド、ｔ−ブチルパーオキシベンゾエート、ｔ−ブチルパーオキサイド、ｔ−ブチルパーオキシピバレート、ｔ−ブチルパーオキシイソプロピルカーボネート、ｔ−ブチルパーオキシ−２−エチルヘキシルモノカーボネート、イソプロピルカーボネート、ｔ−ブチルパーオキシアセテート、２，２−ビス（ｔ−ブチルパーオキシ）ブタン、ｔ−ブチルパーオキシ−３、３、５トリメチルヘキサノエート、ジ−ｔ−ブチルパーオキシヘキサハイドロテレフタレートなどの有機過酸化物やアゾビスイソブチロニトリル、アゾビスジメチルバレロニトリルなどのアゾ化合物などが挙げられ、これらは単独で用いられても二種以上が併用されてもよい。
そして、水性媒体中にポリスチレン系樹脂粒子を分散させてなる水性懸濁液は、上記懸濁重合法又はシード重合法による重合後の反応液を水性懸濁液として用いても、或いは、上記懸濁重合法又はシード重合法によって得られたポリスチレン系樹脂粒子を反応液から分離し、このポリスチレン系樹脂粒子を別途用意した水性媒体に懸濁させて水性懸濁液を形成してもよい。なお、水性媒体としては、特に限定されず、例えば、水、アルコールなどが挙げられ、水が好ましい。
【００２３】
又、上記懸濁重合法又はシード重合法において、スチレン系単量体を重合させる際に、スチレン系単量体の液滴又はポリスチレン系樹脂種粒子の分散性を安定させるために懸濁安定剤を用いてもよく、このような懸濁安定剤としては、例えば、ポリビニルアルコール、メチルセルロース、ポリアクリルアミド、ポリビニルピロリドンなどの水溶性高分子や、第三リン酸カルシウム、ピロリン酸マグネシウムなどの難水溶性無機塩などが挙げられ、難水溶性無機塩を用いる場合には、アニオン界面活性剤が通常、併用される。
【００２４】
上記アニオン界面活性剤としては、例えば、ラウリル硫酸ナトリウムなどのアルキル硫酸塩、ドデシルベンゼンスルホン酸ナトリウムなどのアルキルベンゼンスルホン酸塩、オレイン酸ナトリウムなどの高級脂肪酸塩、β−テトラヒドロキシナフタレンスルホン酸塩などが挙げられ、アルキルベンゼンスルホン酸塩が好ましい。
【００２５】
又、上記懸濁重合法又はシード重合法において、スチレン系単量体を重合させる際に、見ずに溶解したスチレンの重合による微粉末の発生を防ぐ目的で、水溶性の重合禁止剤を添加しても良い。
【００２６】
そして、本発明の発泡性ポリスチレン系樹脂粒子の製造方法では、上記水性懸濁液中に分散させたポリスチレン系樹脂粒子中に発泡剤を公知の要領で含浸させる。このような発泡剤としては、沸点がポリスチレン系樹脂の軟化点以下であって、常圧でガス状もしくは液状の有機化合物が適しており、例えば、プロパン、ｎ−ブタン、イソブタン、ｎ−ペンタン、イソペンタン、ネオペンタン、シクロペンタン、シクロペンタジエン、ｎ−ヘキサン、石油エーテルなどの炭化水素、アセトン、メチルエチルケトンなどのケトン類、メタノール、エタノール、イソプロピルアルコールなどのアルコール類、ジメチルエーテル、ジエチルエーテル、ジプロピルエーテル、メチルエチルエーテルなどの低沸点のエーテル化合物、炭酸ガス、窒素、アンモニアなどの無機ガスなどが挙げられ、沸点が−４５〜４０℃の炭化水素が好ましく、プロパン、ｎ−ブタン、イソブタン、ｎ−ペンタン、イソペンタンがより好ましい。なお、発泡剤は、単独で用いられても二種以上が併用されてもよい。
【００２７】
本発明の製造方法において、発泡性ポリスチレン系樹脂粒子中には、物性を損なわない範囲内において、気泡調整剤、充填剤、難燃剤、難燃助剤、滑剤、着色剤、溶剤、可塑剤等の添加剤を必要に応じて添加することができる。
【実施例】
【００２８】
以下、実施例及び比較例により本発明を説明するが、本発明はこれに限定されるものではない。
（実施例１）
１００リットルの攪拌機付オートクレーブに、６０ｇのリン酸三カルシウム（大平化学（株）製）と、懸濁安定助剤としての界面活性剤のドデシルベンゼンスルホン酸ナトリウムを０.８ｇと４０ｋｇのイオン交換水、１４０ｇの過酸化ベンゾイル（純度７５％）、３０ｇのｔ−ブチルパーオキシベンゾエートを溶解させた４０ｋｇのスチレン単量体を混合して仕込み、撹拌下で溶解及び分散させ懸濁液を形成した。
次に撹拌下でスチレン単量体を９０℃６時間、さらに１１０℃で４時間重合反応させた。途中９０℃の反応の２及び３時間目にそれぞれ６ｇのリン酸三カルシウム（大平化学（株）製）を追加添加した。反応終了後、反応終了後、冷却し、オートクレーブから内容物を取り出し、遠心分離工程に付したのち、乾燥させスチレン樹脂粒子を得た。
【００２９】
得られたスチレン樹脂粒子を０．６〜０．８mmの粒子に分級し、以下のように発泡剤を含浸した。
５リットルの攪拌機付オートクレーブにイオン交換水２０００ｇ、重量平均分子量３０万、ポリスチレン粒子２２００ｇ、リン酸三カルシウム６．０ｇ、ドデシルベンゼンスルホン酸ナトリウム０．２ｇを入れ、温度を３０℃に保ちながら攪拌して液中に均一に分散させた。その後、オートクレーブ内を３０℃から８５℃まで1時間かけて昇温した。
昇温後、発泡剤としてｎ−ブタン２２０ｇを窒素加圧してオートクレーブ内に５分間で圧入し、その状態で３時間保持した。
【００３０】
しかる後、オートクレーブ内の温度を２５℃まで冷却し、オートクレーブ内からポリスチレン粒子を取り出して洗浄、脱水を複数回に亘って繰り返し行い、円筒形乾燥機（非加熱気流乾燥機）にて１時間空気を流すことで表面水分（表面水分量）を飛ばして乾燥させ、発泡性スチレン系樹脂粒子を得るとともに、乾燥終了時点で内部水分量を測定した。なお、内部水分量は表面水分量に対する表現である。
その後、４５℃のオーブンにて６時間恒温し、ポリエチレン製の袋に密閉して１０℃に恒温にした保冷庫にて熟成処理を実施した。熟成工程の完了時の発泡性スチレン系樹脂粒子の内部水分量を測定した。
【００３１】
（実施例２）
円筒形乾燥機による乾燥時間を３０分間とした以外は実施例１と同様にして実施した。
【００３２】
（実施例３）
円筒形乾燥機による乾燥時間を２時間とした以外は実施例１と同様にして実施した。
【００３３】
（比較例１）
円筒形乾燥機による乾燥を実施せず、粒子表面（表面水分量）に多量の水分を残した状態で熟成させたこと以外は実施例１と同様にして実施した。
【００３４】
（比較例２）
円筒形乾燥機による乾燥時間を６時間とした以外は実施例１と同様にして実施した。
【００３５】
（比較例３）
熟成時に袋に密閉せずに保管した以外は実施例３と同様にして実施した。
【００３６】
【表１】
2010077309.tif 000002
【００３７】
（測定方法）
［発泡性スチレン系樹脂粒子の内部水分量］
発泡性スチレン系樹脂粒子５ｇを２００ｍｌのメタノール中に浸漬し、粒子表面の水分を置換する。その後、吸引ろ過装置にて粒子とメタノールを分離し、５分間風乾させる。その後、試料重量０．５ｇを精秤し、平沼産業株式会社製微量水分測定装置ＡＱ−２１００を使用し、加熱温度１５０℃でカールフィッシャー法により測定される。
なお、本発明における内部水分量（重量部）は、測定時（熟成工程前における乾燥工程終了時又は熟成工程の完了時）における、表面水分又は表面水分量を排した粒子全体の重量を基準（分母）にしている。測定時には粒子表面の水分をメタノール処理により排除している。
【００３８】
［熟成評価と予備発泡粒子の気泡状態評価］
ブロッキング防止剤としてステアリン酸マグネシウムを発泡性スチレン系樹脂粒子１００重量％に対して０．５重量％添加し、蒸気により５０倍に発泡させた。この予備発泡粒子を剃刀でスライスして断面の気泡状態を拡大鏡にて観察した。その結果、断面の中心部から表層部にかけて平均気泡径が１００μｍから２００μｍの均一な気泡が形成されていれば熟成が完了しているとした（熟成完了時）。熟成工程の日数を最大１０日間とし、１０日を越えても熟成完了していないものはその時点での気泡を評価した。
【００３９】
表１より、熟成工程直前の乾燥工程終了時の当該樹脂粒子の内部水分量が０．１から１．０重量部であり、熟成工程の完了時の当該樹脂粒子の内部水分量が０．０５から０．５重量部である実施例の発泡性スチレン系樹脂粒子の場合、未熟性時の温度変化に対しても品質が安定し、且つ熟成が速やかに進行する。
これに対して、熟成工程直前の乾燥工程終了時の当該樹脂粒子の内部水分量が１．０重量部を超え、熟成工程の完了時の当該樹脂粒子の内部水分量が０．５重量部を越える比較例１では、未熟性時の温度変化に対しても品質が安定するが、熟成に要する期間が長くなり、生産工程上のロスが発生する。反対に、熟成工程直前の乾燥工程終了時の当該樹脂粒子の内部水分量が０．１重量部未満であり、熟成工程の完了時の当該樹脂粒子の内部水分量が０．０５重量部を下回る比較例２は、中心部が粗く、熟成が進行しない。なお特に、
熟成工程の完了時の当該樹脂粒子の内部水分量が０．１重量部を超えているが、熟成工程の完了時の当該樹脂粒子の内部水分量が０．０５重量部未満である比較例３も、熟成が進行しない。
【産業上の利用可能性】
【００４０】
本発明の発泡性ポリスチレン粒子は、広範囲の用途に使用されており、特に食品容器用（平均粒子径０．３〜０．５ｍｍ）、薄肉型物用（平均粒子径０．５〜０．７ｍｍ）、一般型物用（平均粒子径０．７〜１．１ｍｍ）、ブロック、建材用（平均粒子径１．１〜１．５ｍｍ）として使用されている。